Brevet FR3037514A1 (20161223)
REVENDICATIONS1. Procédé de fabrication d'une pièce tridimensionnelle frittée à partir d'une poudre d'un métal ou d'un alliage métallique, le procédé 5 comportant : la préparation d'une composition comprenant au moins un liant et une poudre d'un métal ou d'un alliage métallique (étape E10), - la mise en forme de la composition de manière à obtenir une ébauche de la pièce à fabriquer (étape E20), 10 au moins une première étape de déliantage thermique de l'ébauche afin d'obtenir une préforme (étape E40), et le frittage de la préforme à une température de frittage (étape E50), caractérisé en ce que la première étape de déliantage thermique est 15 réalisée dans une enceinte à une première température inférieure à la température de frittage et comprend : - une première phase de déliantage thermique (étape E41) effectuée sous un balayage de gaz neutre durant laquelle une pression supérieure ou égale à 10 mbar est imposée dans l'enceinte, et 20 une deuxième phase de déliantage thermique (étape E42) durant laquelle une pression inférieure à 10 mbar est imposée dans l'enceinte.\n<CLM>\1\tProcédé selon la revendication 1, dans lequel la pression 25 imposée durant la première phase de déliantage thermique est supérieure ou égale à 100 mbar.\n<CLM>\1\tProcédé selon la revendication 1 ou 2, dans lequel la pression imposée durant la deuxième phase de déliantage thermique est inférieure 30 ou égale à 10-3 mbar.\n<CLM>\1\tProcédé selon l'une quelconque des revendications 1 à 3, comportant en outre une deuxième étape de déliantage thermique effectuée après la première étape de déliantage thermique réalisée à une 35 deuxième température supérieure à la première température et inférieure 3037514 16 à la température de frittage, ladite deuxième étape de déliantage thermique comprenant : une troisième phase de déliantage thermique effectuée sous un balayage de gaz neutre durant laquelle une pression supérieure ou égale à 10 mbar est imposée dans l'enceinte, et - une quatrième phase de déliantage thermique durant laquelle une pression inférieure à 10 mbar est imposée dans l'enceinte.\n<CLM>\1\tProcédé selon la revendication 4, dans lequel la pression 10 imposée durant la quatrième phase de déliantage thermique est inférieure ou égale à 10-3 mbar.\n<CLM>\1\tProcédé selon l'une quelconque des revendications 1 à 5, dans lequel le rapport (volume de l'enceinte) / (débit volumique de gaz neutre 15 entrant dans l'enceinte) est compris entre 0,5 seconde et 10 minutes durant la première et/ou la troisième phase de déliantage thermique.\n<CLM>\1\tProcédé selon l'une quelconque des revendications 1 à 6, dans lequel la première phase de déliantage thermique est effectuée avant la 20 deuxième phase de déliantage thermique.\n<CLM>\1\tProcédé selon l'une quelconque des revendications 1 à 7, dans lequel la pièce fabriquée est une pièce pour l'aéronautique (20). 25\n<CLM>\1\tProcédé selon l'une quelconque des revendications 1 à 8, dans lequel la poudre est constituée d'un alliage choisi parmi les alliages suivants : Titane grade 2, Ti-A16-V4, Ti-Al 48-2-2, Alliages TNMB, Inconel® 625, Inconel® 718, Inconel® 738, Inconel® 909, René® 77, René® 125, Hastelloy®-X, Inox 304L, Inox 316L, Inox 17-4PH. 30\n<CLM>\1\tInstallation (10) pour la mise en oeuvre du procédé selon l'une quelconque des revendications 1 à 9, comportant : - une enceinte (1) comportant un orifice d'entrée (1a) au travers duquel un gaz neutre est destiné à être introduit dans l'enceinte et un 35 orifice de sortie (lb) configuré pour évacuer le gaz neutre présent dans l'enceinte, 3037514 17 - une ligne d'injection (3) au travers de laquelle le gaz neutre est destiné à s'écouler depuis un réservoir de gaz neutre (4) vers l'orifice d'entrée (1a) de l'enceinte (1), - une pompe (2) configurée pour pomper le gaz neutre présent 5 dans l'enceinte au travers de l'orifice de sortie (lb) de l'enceinte (1), et - un piège à liant (8) configuré pour piéger le liant lors de son évacuation de l'enceinte.